ФОТОЛЮМИНЕСЦЕНТНЫЙ МАТЕРИАЛ НА ОСНОВЕ ЛЕГИРОВАННОГО ЖЕЛЕЗОМ СТАННАТА БАРИЯ, КОМПОЗИЦИЯ ЗАЩИТНОЙ КРАСКИ И ЕЕ ЗАЩИТНЫЙ ПРИЗНАК

3+
1. Материал на основе легированного железом станната бария, поглощающий в диапазоне УФ-спектра и проявляющий сильное испускание люминесценции в диапазоне БИК-спектра, причем концентрация катиона трехвалентного железа (Fe) материала составляет от приблизительно 10 до приблизительно 500 мас. частей на миллион, отличающийся тем, что материал получен с помощью способа, включающего следующие этапы:
3+
2+
4+
d) добавление приемлемого объема водного раствора Fe к предварительно смешанному водному раствору, содержащему Ba и Sn;
6
e) добавление водного раствора из этапа d) к водному раствору NaOH, тем самым приводя к образованию осадка легированного железом BaSn(OH);
f) регулирование pH суспензии из этапа e) до приблизительно 11;
6
g) отделение осадка легированного железом BaSn(OH) и
6
h) кальцинирование осадка легированного железом BaSn(OH).
2. Материал на основе легированного железом станната бария по п. 1, отличающийся тем, что концентрация катиона трехвалентного железа составляет от приблизительно 10 до приблизительно 300 мас. частей на миллион, предпочтительно, от приблизительно 20 до приблизительно 100 мас. частей на миллион.
3. Материал на основе легированного железом станната бария по п. 1 или 2, отличающийся тем, что материал представляет собой материал в виде частиц, характеризующийся распределением частиц по размеру, определенным d(0,9), от приблизительно 3 до приблизительно 15 мкм, предпочтительно, от приблизительно 3 до приблизительно 10 мкм, и более предпочтительно, от приблизительно 4 до приблизительно 7 мкм, как измерено рассеиванием света.
4. Материал на основе легированного железом станната бария по любому из пп. 1–3, отличающийся тем, что pH суспензии отрегулирован путем добавления водного раствора NaOH или HCl.
5. Материал на основе легированного железом станната бария по любому из пп. 1–4, отличающийся тем, что способ дополнительно включает этап l), осуществляемый после этапа h), соответственно:
l) просеивание кальцинированного осадка, полученного на этапе h).
6. Способ изготовления материала на основе легированного железом станната бария по п. 1, отличающийся тем, что способ включает следующие этапы:
3+
2+
4+
d) добавление приемлемого объема водного раствора Fe к предварительно смешанному водному раствору, содержащему Ba и Sn;
6
e) добавление водного раствора из этапа d) к водному раствору NaOH, тем самым приводя к образованию осадка легированного железом BaSn(OH);
f) регулирование pH суспензии из этапа e) до приблизительно 11;
6
g) отделение осадка легированного железом BaSn(OH) и
6
h) кальцинирование осадка легированного железом BaSn(OH).
7. Способ по п. 6, отличающийся тем, что pH суспензии регулируют путем добавления водного раствора NaOH или HCl.
8. Способ по п. 6 или 7, дополнительно включающий этап l), осуществляемый после этапа h):
l) просеивание кальцинированного осадка, полученного на этапе h).
9. Композиция фотолюминесцентной защитной краски, содержащая материал на основе легированного железом станната бария по любому из пп. 1–5.
10. Композиция фотолюминесцентной защитной краски по п. 9, дополнительно содержащая одно или более окрашивающих веществ.
11. Композиция фотолюминесцентной защитной краски по п. 9 или 10, дополнительно содержащая одно или более фотолюминесцентных веществ, поглощающих в диапазоне ультрафиолетового спектра и испускающих в диапазоне видимого спектра.
12. Защитный признак, изготовленный из композиции фотолюминесцентной защитной краски по любому из пп. 9–11.
13. Защитный признак по п. 12, полученный путем нанесения на подложку композиции фотолюминесцентной защитной краски по любому из пп. 9–11 с образованием слоя фотолюминесцентной защитной краски и затвердения слоя фотолюминесцентной защитной краски.
14. Защитный признак по п. 12 или 13, отличающийся тем, что защитный признак представляет собой знак, изображение, рисунок или графический элемент для установления подлинности.
15. Способ изготовления защитного признака по п. 12, включающий этапы нанесения на подложку композиции фотолюминесцентной защитной краски по любому из пп. 9–11 с образованием слоя фотолюминесцентной защитной краски и затвердения слоя фотолюминесцентной защитной краски.
16. Защищаемые документ или изделие, содержащие один или более защитных признаков по любому из пп. 12–14.
17. Защищаемый документ по п. 16, отличающийся тем, что документ выбран из группы, включающей банкноты, юридические документы, билеты, чеки, ваучеры, гербовые марки, акцизные марки, соглашения, документы, удостоверяющие личность, документы для получения доступа, упаковочный материал для косметических изделий, нутрицевтических изделий, фармацевтических изделий, спиртных напитков, табачных изделий, напитков, пищевых продуктов, электротехнических/электронных изделий, тканей или ювелирных изделий.
18. Способ установления подлинности защищаемого документа или изделия по п. 16, включающий следующие этапы:
a) освещение одного или более защитных признаков на защищаемом документе или изделии по п. 16 ультрафиолетовым светом;
b) измерение спектральных параметров излучения, испускаемого одним или более защитными признаками в ответ на освещение ультрафиолетовым светом; и
c) определение подлинности защищаемого документа или изделия.
19. Способ по п. 18, отличающийся тем, что измерение спектральных параметров излучения, испускаемого защитным признаком, включает измерение интенсивности излучения, испускаемого защитным признаком при одной или более заданных длинах волн в близкой инфракрасной области, и/или спектров интегральной интенсивности излучения, испускаемого защитным признаком между двумя заданными длинами волн в близкой инфракрасной области.
20. Способ по п. 18 или 19, отличающийся тем, что измерение спектральных параметров излучения, испускаемого защитным признаком, включает измерение способности к распаду испускаемого излучения.